СОГЛАСОВЫВАЮЩЕЕСЯ МИКРОПОРИСТОЕ ВОЛОКНО И ТКАНЫЕ МАТЕРИАЛЫ, СОДЕРЖАЩИЕ ЕГО

1. Тканый материал, содержащий:
множество волокон основы и волокон утка, при этом каждое из упомянутых волокон основы и каждое из упомянутых волокон утка включают волокна из экспандированного политетрафторэтилена (эПТФЭ), обладающие по существу прямоугольной конфигурацией поперечного сечения,
причем ширина упомянутого волокна из эПТФЭ до тканья является большей, чем ширина, отводимая для упомянутого волокна из эПТФЭ на основании плотности по основе или плотности по утку упомянутого тканого материала.
2. Тканый материал по п. 1, в котором упомянутые волокна из эПТФЭ представляют собой монофиламентные волокна.
3
3. Тканый материал по п. 1, в котором упомянутые волокна из эПТФЭ характеризуются плотностью, меньшей, чем приблизительно 1,2 г/см.
3
4. Тканый материал по п. 1, в котором упомянутые волокна из эПТФЭ характеризуются плотностью до тканья, меньшей, чем приблизительно 0,85 г/см.
5. Тканый материал по п. 1, в котором упомянутые волокна из эПТФЭ включают узлы и фибриллы, определяющие проходы через упомянутое волокно, и
где упомянутые фибриллы имеют длину в диапазоне от приблизительно 5 до приблизительно 120 мкм.
6. Тканый материал по п. 1, который характеризуется воздухопроницаемостью, меньшей, чем приблизительно 5 куб. фут/мин.
2
7. Тканый материал по п. 5, который характеризуется скоростью проницаемости водяных паров, большей, чем приблизительно 10000 г/м/24 ч.
2
8. Тканый материал по п. 1, который характеризуется водопоглощением, меньшим, чем приблизительно 30 г/м.
9. Тканый материал по п. 1, в котором упомянутые волокна из эПТФЭ характеризуются аспектным соотношением, большим, чем приблизительно 15.
10. Тканый материал по п. 1, в котором упомянутые волокна из эПТФЭ характеризуются массой при расчете длины, меньшей, чем приблизительно 500 дтекс.
11. Тканый материал по п. 1, который характеризуется средней жесткостью, меньшей, чем приблизительно 300 г.
2
12. Тканый материал по п. 1, который характеризуется массой при расчете на единицу площади поверхности, меньшей, чем приблизительно 300 г/м.
13. Тканый материал по п. 1, который характеризуется пределом прочности при раздире, составляющим по меньшей мере 30 Н.
14. Тканый материал по п. 1, который характеризуется средним минимальным капиллярным давлением воды, большим, чем приблизительно 1 кПа.
15. Тканый материал по п. 1, в котором упомянутые волокна основы и упомянутые волокна утка имеют фторакрилатное покрытие для придания упомянутому тканому материалу олеофобности.
16. Тканый материал по п. 15, дополнительно содержащий функциональную мембрану, прикрепленную к упомянутым волокнам основы и утка на стороне, противолежащей упомянутому фторакрилатному покрытию.
17. Тканый материал по п. 16, дополнительно содержащий текстиль, прикрепленный к упомянутой функциональной мембране.
18. Тканый материал по п. 15, дополнительно содержащий текстиль, прикрепленный к упомянутым волокнам основы и утка на стороне, противолежащей упомянутому фторакрилатному покрытию.
19. Тканый материал по п. 1, дополнительно содержащий по меньшей мере одного представителя, выбранного из текстиля и функциональной мембраны, прикрепленного к упомянутому тканому материалу.
20. Тканый материал по п. 1, который имеет форму предмета одежды, перчатки или обуви.
21. Тканый материал, содержащий:
3
множество волокон основы и волокон утка, при этом каждое из упомянутых волокон основы и упомянутых волокон утка включает волокна из экспандированного политетрафторэтилена (эПТФЭ), характеризующиеся плотностью, меньшей, чем приблизительно 1,2 г/см, и, по существу, прямоугольной конфигурацией поперечного сечения.
22. Тканый материал по п. 21, в котором упомянутые волокна из эПТФЭ представляют собой монофиламентные волокна.
23. Тканый материал по п. 21, который характеризуется средним минимальным капиллярным давлением воды, большим, чем приблизительно 1 кПа.
2
24. Тканый материал по п. 21, который характеризуется скоростью проницаемости водяных паров, большей, чем приблизительно 10000 г/м/24 ч.
2
25. Тканый материал по п. 21, который характеризуется водопоглощением, меньшим, чем приблизительно 30 г/м.
2
26. Тканый материал по п. 21, который характеризуется массой при расчете на единицу площади поверхности, меньшей, чем приблизительно 300 г/м.
27. Тканый материал по п. 21, в котором по меньшей мере одно из упомянутых волокон основы и утка характеризуется аспектным соотношением, большим, чем приблизительно 15.
28. Тканый материал по п. 21, который характеризуется воздухопроницаемостью, меньшей, чем приблизительно 5 куб. фут/мин.
29. Тканый материал по п. 21, где каждое из упомянутых волокон основы и утка характеризуется толщиной до тканья, меньшей, чем приблизительно 100 мкм, и шириной до тканья, меньшей, чем приблизительно 4,0 мм.
30. Тканый материал по п. 29, в котором упомянутая ширина упомянутых волокон основы и утка является большей, чем ширина, отводимая для упомянутых волокон из экспандированного политетрафторэтилена на основании плотности по основе или плотности по утку упомянутого тканого материала.
3
31. Тканый материал по п. 21, в котором упомянутые волокна из экспандированного политетрафторэтилена характеризуются плотностью до тканья, меньшей, чем приблизительно 0,85 г/см.
32. Тканый материал по п. 21, который характеризуется средней жесткостью, меньшей, чем приблизительно 300 г.
33. Тканый материал по п. 21, который характеризуется пределом прочности при раздире, составляющим по меньшей мере 30 Н.
34. Тканый материал по п. 21, в котором упомянутые волокна основы и упомянутые волокна утка имеют фторакрилатное покрытие для придания упомянутому тканому материалу олеофобности.
35. Тканый материал по п. 34, дополнительно содержащий функциональную мембрану, прикрепленную к упомянутым волокнам основы и упомянутым волокнам утка на стороне, противолежащей упомянутому фторакрилатному покрытию.
36. Тканый материал по п. 35, дополнительно содержащий текстиль, прикрепленный к упомянутой функциональной мембране.
37. Тканый материал по п. 34, дополнительно содержащий текстиль, прикрепленный к упомянутым волокнам основы и волокнам утка на стороне, противолежащей упомянутому фторакрилатному покрытию.
38. Тканый материал по п. 21, дополнительно содержащий по меньшей мере одного представителя, выбранного из текстиля и функциональной мембраны, прикрепленного к упомянутому тканому материалу.
39. Тканый материал по п. 21, в котором упомянутые волокна из эПТФЭ обладают структурой с узлами и фибриллами, определяющей проходы через упомянутые волокна, при этом упомянутые фибриллы имеют длину в диапазоне от приблизительно 5 до приблизительно 120 мкм.
40. Тканый материал по п. 21, который имеет форму предмета одежды, перчатки или обуви.
41. Тканый материал, содержащий:
волокна основы и утка, включающие волокна из экспандированного политетрафторэтилена (эПТФЭ), характеризующиеся по существу прямоугольной конфигурацией поперечного сечения,
причем упомянутый тканый материал характеризуется минимальным капиллярным давлением воды, большим, чем приблизительно 1 кПа, и
2
упомянутый тканый материал характеризуется скоростью проницаемости водяных паров, большей, чем приблизительно 10000 г/м/24 ч.
42. Тканый материал по п. 41, в котором упомянутые волокна из эПТФЭ представляют собой монофиламентные волокна.
3
43. Тканый материал по п. 41, в котором плотность до тканья упомянутых волокон из экспандированного политетрафторэтилена является меньшей, чем приблизительно 0,85 г/см.
44. Тканый материал по п. 41, в котором упомянутые волокна основы и утка характеризуются толщиной до тканья, меньшей, чем приблизительно 100 микронов, и шириной до тканья, меньшей, чем приблизительно 4,0 мм.
45. Тканый материал по п. 44, в котором упомянутая ширина упомянутых волокон из экспандированного политетрафторэтилена является большей, чем ширина, отводимая для упомянутых волокон из экспандированного политетрафторэтилена в упомянутом тканом материале на основании плотности по основе или плотности по утку упомянутого тканого материала.
46. Тканый материал по п. 41, в котором упомянутые волокна из экспандированного политетрафторэтилена являются согласовывающимися таким образом, что в тканой конфигурации упомянутое волокно из экспандированного политетрафторэтилена складывается на само себя.
47. Тканый материал по п. 41, который характеризуется средней жесткостью, меньшей, чем приблизительно 300 г.
48. Тканый материал по п. 41, который характеризуется воздухопроницаемостью, меньшей, чем приблизительно 5 куб. фут/мин.
49. Тканый материал по п. 41, который характеризуется пределом прочности при раздире, составляющим по меньшей мере 30 Н.
50. Тканый материал по п. 41, который характеризуется средним минимальным капиллярным давлением воды, большим, чем приблизительно 2 кПа.
2
51. Тканый материал по п. 41, который характеризуется массой при расчете на единицу площади поверхности, меньшей, чем приблизительно 300 г/м.
52. Тканый материал по п. 41, в котором упомянутые волокна основы и упомянутые волокна утка имеют фторакрилатное покрытие.
53. Тканый материал по п. 52, дополнительно содержащий функциональную мембрану, прикрепленную к упомянутым волокнам основы и упомянутым волокнам утка на стороне, противолежащей упомянутому фторакрилатному покрытию.
54. Тканый материал по п. 53, дополнительно содержащий текстиль, прикрепленный к упомянутой функциональной мембране.
55. Тканый материал по п. 52, дополнительно содержащий текстиль, прикрепленный к упомянутым волокнам основы и упомянутым волокнам утка на стороне, противолежащей упомянутому фторакрилатному покрытию.
56. Тканый материал по п. 41, дополнительно содержащий по меньшей мере одного представителя, выбранного из текстиля и функциональной мембраны, прикрепленного к упомянутому тканому материалу.
57. Тканый материал по п. 41, в котором упомянутые волокна из экспандированного политетрафторэтилена (эПТФЭ) обладают структурой с узлами и фибриллами, определяющей проходы через упомянутые волокна, при этом упомянутые фибриллы имеют длину в диапазоне от приблизительно 5 до приблизительно 120 мкм.
58. Тканый материал по п. 57, в котором упомянутые волокна из эПТФЭ представляют собой монофиламентные волокна.
59. Тканый материал по п. 41, который имеет форму предмета одежды, перчатки или обуви.
60. Тканый материал, содержащий:
фторполимерные волокна основы и утка, имеющие длину и ширину, при этом по меньшей мере одно из упомянутых фторполимерных волокон основы и утка находится в сложенной конфигурации вдоль по упомянутой длине упомянутого волокна.
2
61. Тканый материал по п. 60, который характеризуется скоростью миграции водяных паров, большей, чем приблизительно 10000 г/м/24 ч, и минимальным капиллярным давлением воды, большим, чем приблизительно 1 кПа.
62. Тканый материал по п. 60, в котором упомянутые фторполимерные волокна характеризуются массой при расчете длину, меньшей, чем приблизительно 500 дтекс.
63. Тканый материал по п. 60, в котором упомянутые фторполимерные волокна характеризуются аспектным соотношением, большим, чем приблизительно 15.
64. Тканый материал по п. 60, в котором упомянутые фторполимерные волокна являются согласовывающимися таким образом, что в тканой конфигурации упомянутые фторполимерные волокна складываются на самих себя.
65. Тканый материал по п. 60, в котором упомянутые фторполимерные волокна представляют собой монофиламентные волокна, обладающие пористой микроструктурой.
66. Тканый материал по п. 60, в котором упомянутые фторполимерные волокна включают узлы и фибриллы, определяющие проходы через упомянутое волокно, и
упомянутые фибриллы имеют длину в диапазоне от приблизительно 5 до приблизительно 120 мкм.
67. Тканый материал по п. 60, в котором упомянутые фторполимерные волокна представляют собой волокна из экспандированного политетрафторэтилена (эПТФЭ).
3
68. Тканый материал по п. 67, в котором упомянутые волокна из эПТФЭ характеризуются плотностью, меньшей, чем приблизительно 1,2 г/см.
69. Тканый материал по п. 67, в котором упомянутые волокна из эПТФЭ представляют собой монофиламентные волокна.
3
70. Тканый материал по п. 67, в котором упомянутые волокна из эПТФЭ характеризуются плотностью до тканья, меньшей, чем приблизительно 0,85 г/см.
71. Тканый материал по п. 67, в котором упомянутая ширина упомянутых волокон из эПТФЭ является большей, чем ширина, отводимая для упомянутых волокон из эПТФЭ в упомянутом тканом материале на основании плотности по основе или плотности по утку упомянутого тканого материала.
72. Тканый материал по п. 67, в котором упомянутые волокна из эПТФЭ характеризуются шириной до тканья, меньшей, чем приблизительно 4,0 мм, и толщиной до тканья, меньшей, чем приблизительно 100 мкм.
2
73. Тканый материал по п. 67, который характеризуется водопоглощением, меньшим, чем приблизительно 30 г/м.
74. Тканый материал по п. 67, в котором упомянутые волокна из эПТФЭ характеризуются аспектным соотношением, большим, чем приблизительно 15.
75. Тканый материал по п. 67, который характеризуется средней жесткостью, меньшей, чем приблизительно 300 г.
76. Тканый материал по п. 67, который характеризуется воздухопроницаемостью, меньшей, чем приблизительно 5 куб. фут/мин.
2
77. Тканый материал по п. 67, который характеризуется массой при расчете на единицу площади поверхности, меньшей, чем приблизительно 300 г/м.
78. Тканый материал по п. 67, в котором упомянутые волокна основы и упомянутые волокна утка имеют фторакрилатное покрытие.
79. Тканый материал по п. 78, дополнительно содержащий функциональную мембрану, прикрепленную к упомянутым волокнам основы и упомянутым волокнам утка на стороне, противолежащей упомянутому фторакрилатному покрытию.
80. Тканый материал по п. 79, дополнительно содержащий текстиль, прикрепленный к упомянутой функциональной мембране.
81. Тканый материал по п. 78, дополнительно содержащий текстиль, прикрепленный к упомянутым волокнам основы и упомянутым волокнам утка на стороне, противолежащей упомянутому фторакрилатному покрытию.
82. Тканый материал по п. 67, дополнительно содержащий по меньшей мере одного представителя, выбранного из текстиля и функциональной мембраны, прикрепленного к упомянутому тканому материалу.
83. Тканый материал по п. 67, в котором упомянутые волокна из эПТФЭ характеризуются пределом прочности при разрыве, составляющим по меньшей мере приблизительно 1,5 Н.
84. Тканый материал по п. 67, который имеет форму предмета одежды, перчатки или обуви.
85. Тканый материал, содержащий фторполимерные волокна основы и утка, обладающие структурой с узлами и фибриллами, формирующей проходы через упомянутое волокно, при этом упомянутые фторполимерные волокна являются микропористыми,
2
причем упомянутый тканый материал характеризуется воздухопроницаемостью, меньшей, чем приблизительно 5 куб. фут/мин, и скоростью проницаемости водяных паров, большей, чем приблизительно 10000 г/м/24 ч.
86. Тканый материал по п. 85, в котором упомянутые фторполимерные волокна представляют собой волокна из экспандированного политетрафторэтилена.
3
87. Тканый материал по п. 87, в котором упомянутые волокна из экспандированного политетрафторэтилена характеризуются плотностью до тканья, меньшей, чем приблизительно 0,85 г/см.
88. Тканый материал по п. 85, который характеризуется минимальным капиллярным давлением воды, большим, чем приблизительно 1 кПа.
2
89. Тканый материал по п. 85, который характеризуется водопоглощением, меньшим, чем приблизительно 30 г/м.
2
90. Тканый материал по п. 85, который характеризуется массой при расчете на единицу площади поверхности 300 г/м.
91. Тканый материал по п. 85, в котором по меньшей мере одно из упомянутых фторполимерных волокон основы и утка характеризуется аспектным соотношением, большим, чем приблизительно 15.
92. Тканый материал по п. 85, где каждое из упомянутых фторполимерных волокон основы и утка характеризуется толщиной до тканья, меньшей, чем приблизительно 100 мкм, и шириной, меньшей, чем приблизительно 4,0 мм.
93. Тканый материал по п. 85, в котором упомянутая ширина является большей, чем ширина, отводимая для фторполимерного волокна на основании плотности по основе или плотности по утку упомянутого тканого материала.
94. Тканый материал по п. 85, который характеризуется средней жесткостью, меньшей, чем приблизительно 300 г.
95. Тканый материал по п. 85, который характеризуется пределом прочности при раздире, составляющим по меньшей мере 30 Н.
96. Тканый материал по п. 85, в котором упомянутые фибриллы имеют длину в диапазоне от приблизительно 5 микронов до приблизительно 120 мкм.
97. Тканый материал по п. 85, дополнительно содержащий по меньшей мере одного представителя, выбранного из текстиля и фторполимерной мембраны, прикрепленного к упомянутому тканому материалу.
98. Тканый материал по п. 85, который имеет форму предмета одежды, перчатки или обуви.
3
99. Монофиламентное волокно, содержащее экспандированный политетрафторэтилен, которое характеризуется плотностью, меньшей или равной 1,0 г/см, толщиной, меньшей, чем приблизительно 100 микронов, шириной, меньшей, чем приблизительно 4,0 мм, аспектным соотношением, большим, чем приблизительно 15, и, по существу, прямоугольной конфигурацией поперечного сечения.
100. Монофиламентное волокно по п. 99, которое характеризуется удельной разрывной нагрузкой, большей, чем приблизительно 1,6 сН/дтекс.
101. Монофиламентное волокно по п. 99, которое характеризуется пределом прочности при разрыве, составляющим по меньшей мере приблизительно 1,5 Н.
102. Монофиламентное волокно по п. 99, которое имеет поверх себя фторакрилатное покрытие.
103. Монофиламентное волокно по п. 99, которое является согласовывающимся таким образом, что в тканой конфигурации упомянутое монофиламентное волокно складывается на само себя.
104. Монофиламентное волокно по п. 99, которое включает узлы и фибриллы, определяющие проходы через упомянутое волокно.
105. Монофиламентное волокно по п. 99, в котором упомянутые фибриллы имеют длину в диапазоне от приблизительно 5 микронов до приблизительно 120 мкм.
106. Монофиламентное волокно по п. 99, которое характеризуется массой при расчете длину, меньшей, чем приблизительно 500 дтекс.